FR 2830535 A1 20030411 FR 0113045 A 20011010 infections liées au VIH. to j:R3 R4r SIR O R. O UTILISATION D'ACIDES SULFONIQUES, PHOSPHONIQUES ET PHOSPHORIQUES COMME DOPANTS DE LA POLYANILINE ET DE MATÉRIAUX COMPOSITES CONDUCTEURS À BASE DE POLYANILINE DESCRIPTION DOMAINE TECHNIQUE Cette invention a pour objet des compositions comprenant des polymères conducteurs, et plus particulièrement des compositions à base de polyaniline. Ces compositions sont destinées à entrer dans la fabrication de films conducteurs à base de polyaniline présentant, notamment, de bonnes propriétés mécaniques, et pouvant être utilisés sous la forme de films minces déposés sur un support ou sous forme de films minces autoeupportés. Ces films peuvent être constitués exclusivement d'un seul polymère, à savoir la polyaniline ou de plusieurs polymères, constituant, à ce moment là, des matériaux composites conducteurs, comprenant des polymères classiques, en particulier des élastomères, qui conférent ainsi une élasticité aux matériaux conducteurs. De tels matériaux trouvent, notamment leur application dans le domaine de l'optoélectronique, o ils entrent dans la constitution des électrodes transparentes. 2 5 ETAT DE LA TECHNIQUE ANTERIEURE Les polyanilines, intitulées communément PANI, ont fait l'objet de nombreuses recherches. En plus de leurs propriétés conductrices évidentes, leur synChèse, à partir du monomère aniline peu coûteux, est simple et présente d'excellents rendements. De plus, la forme conductrice de la polyaniline dénote une excellente stabilité chimique à l'air. Toutefois, pour devenir conductrice, la polyaniline, généralement obtenue sous sa forme base non conductrice, doit subir une étape de protonation par un produit dopant, qui peut intervenir, soit avant la réalisation du film conducteur, soit après la préparation dudit film. Cependant, le dopage, après la formation du film de polyaniline, est une étape difficile, dans la mesure o la polyaniline est un composé infusible et très peu soluble dans la majorité des solvants organiques. De plus, une fois protonée, la forme conductrice de la polyaniline est quasiment insoluble dans les solvants apolaires ou faiblement polaires et ne peut, de ce fait, prétendre à entrer dans la constitution de matériaux composites conducteurs. Le document (1): Synthetic Metals, 48, 1992, pp.91-97, propose l'utilisation d'acides protoniques fonctionnalisés, qui permettent à la fois le dopage de la polyaniline et la solubilisation du complexe ainsi obtenu dans des solvants organiques. De tels agents de protonation sont, par exemple, l'acide docécylbeuzonesulfonique ou l'acide camphresulfonique, dit CSA. Toutefois, les films conducteurs obtenus par cette méthode présentent une conductivité moyenne et des propriétés mécaniques inhérentes au film de polyaniline médiocres. Le document (2): J.Phys: Condens.Matter 10, 1998, pp.8293-8303, décrit la préparation de polyaniline conductrice, en présence de l'acide 2- acrylamido-2-méthyl-1-propanesulfonique, dit AMPSA dans un solvant acide tel que l'acide 2,2'- dichloroacétique. Toutefois, bien que la température à laquelle intervient la transition entre comportement non- métallique et comportement métallique, soit plus faible que pour le système PANI-CSA vu précédemment, la conduction électrique est moins importante que celle mesurée pour ce même système. Les doeuments (3): Polymer, 1993, Volume 34, Number 20 pp. 4235-4240, et (4): SynChetic Metals 80, 19g6, pp.191-193 présentent des procédés de préparation de polyanilines conductrices, mettant en _uvre des agents de protonation du type diesters de l'acide phosphorique. Les agents de protonation expérimentés sont, notamment, le bis(2 méthylpropyl)hydrogènephosphate, le bis(2- éthylhexyl)hydrogènephosphate, le bis(n- ocLyl)hydrogènsphosphate ainsi que le diphényl hydrogènephosphate. Bien que les propriétés mécaniques, dont, notamment, la plasticité, soient améliorées par rapport aux réalisations précédentes, les conductivités électriques restent relativement moyennes et s'échelonnent de 10 à 65 S/cm. Le doeument (5): FR 2796379 présente une méthode de préparation de polyaniline présentant des propriétés mécaniques améliorées. Les auteurs utilisent des dopants du type diesters de l'acide 4- sulfophLalique, en particulier le diester 2-éthylhexyl de l'acide 4sulfophLalique, dit DEHEPSA. La polyaniline dopée, de cette façon, présente une conductivité électrique correcte mais un allongement à la rupLure moyen de l'ordre de 35 %, comme on le verra plus loin. Ansi, il existe un véritable besoin, au niveau des polyanilines conductrices, d'obtenir un composé à la fois bon conducteur électrique et présentant également des propriétés mécaniques satisfaisantes, tant au point de vue de la plasticité qu'au point de vue de la flexibilité. Enfin, il existe un besoin d'obtenir des matériaux composites conducteurs, incorporant de telles polyanilines conductrices, et dont les propriétés mécaniques inhérentes au matériau composite ne sont pas détériorées par la présence du polymère conducteur. EXPOSÉ DE L' INNJENTION Le but de la présente invention est l'utilisation d'une nouvelle famille d' agents dopants, assurant à la fois la protonation de la polyaniline tout en améliorant ses propriétés mécaniques. Ainsi, ces nouveaux agents présentent dans leur structure une double fonctionnalité, à savoir, au moins, un groupement acide susceptible de venir protoner la polyaniline, afin de la rendre conductrice, et des groupements susceptibles d'améliorer les propriétés mécaniques du polymère conducteur. Pour ce faire, l' invention a pour objet une composition pour la fabrication de films conducteurs de polyaniline ou de matériau composite conducteur comprenant: - une polyaniline présente sous sa forme éméraldine base, et - un dopant répondant à la formule générale: O. R3 R4 0 O R' O (I) dans laquelle: - R1 représente -SO2 (OH) ou -PO(OH) 2 OU -OPO (OH) 2 R2 représente un groupe hydrocarboné, saturé ou insaturé à chaîne linéaire ou ramifié, pouvant comporter dans sa chaîne un ou plusieurs groupements aromatiques et/ou un ou plusieurs atomes d'oxygène, ou un groupe hydrocarboné cyclique ou aromatique, et - R3 et R représentent indépendamment une liaison directe, un groupe hydrocarboné, saturé ou insaturé, à chaîne linéaire ou ramifié, pouvant comporter dans sa chaîne un ou plusieurs groupements aromatiques et/ou un ou plusieurs atomes d'oxygène, ou un groupe hydrocarboné cyclique ou aromatique. On précise que, dans la présente demande, le terme " polyaniline " se réfère également aux formes substituces de la polyaniline au niveau des noyaux aromatiques ou des atomes d'azote. Au niveau de la formule (I), le groupe R1 peut être un groupe -SO2 (OH) ou -PO(OH) 2 OU -OPO (OH) 2. Le dopant fait partie, alors, respectivement de la famille des acides sulfoniques, phosphoniques ou phosphoriques. Ce groupe assure la protonation de la forme éméraldine base de la polyaniline, afin de la rendre conductrice. Dans cette formule, le groupe R2 peut être un groupe hydrocarboné, linéaire ou ramifié, pouvant comporter des insaturations, ayant généralement de 1 à 24 atomes de carbone, de préférence, de 5 à 12 atomes de carbone. Ce groupe peut comporter dans sa chaîne un ou plusieurs groupements aromatiques et un ou plusieurs atomes d'oxygène, par exemple 1 à 6 atomes d'oxygène, de préférence deux atomes d'oxygène. Ce radical remplit, selon l' invention, une double fonction: - il contribue à renforcer la plasticité du matériau hôte du dopant, de part la présence du groupe hydrocarboné à chaîne longue ou moyenne, qui précente un caractère hydrophobe, et - il facilite la solubilité de la polyaniline, auquel il est mélangé, dans un grand nombre de solvants organiques. A titre d'exemple, R2 peut être le groupe 2-éthyl hexyl, le groupe butoxyéthyl, le groupe butoxysthoxyéthyl. Selon l'invention, R2 peut aussi représenter un groupe hydrocarboné cyclique ou aromatique, par exemple le groupe isopropylbeuzyle, beuzyle, phényle. es groupes R3 et R4 peuvent représenter des groupes hydrocarbonés, du même type que R2 ou une simple liaison. R3 et R4 forment un pont entre la fonction acide protonante et les fonctions esters à chaîne hydrocarbonée plastifiante. De préLérence, R3 représente une liaison directe et R4 un groupe méthylène. Selon un mode de réalisation de l'invention, le dopant, répondant à la formule (I) peut comporter un groupe R2 sous forme de groupe alkyle, linéaire ou ramifié, comportant de 5 à 12 atomes de carbone. Selon un autre mode de réalisation de l' invention, le dopant répondant à la formule (I) peut comporter un groupe R2 sous forme de groupe alkyle, linéaire ou ramifié, comportant de 1 à 3 atomes d'oxygène. Selon l'un ou l'autre de ces modes de réalisation de l' invention, le groupe R3 peut être une liaison directe et le groupe R4 peut être un groupe méthylène. Dans l' alternative o R3 représente une liaison directe et R4 une groupe méthylène, les acides sulfoniques, phosphoniques ou phosphoriques constituent des dérivés de type diester de l'acide succinique fonctionnalisé en position par un groupement -SO2 (OH), -PO(OH) 2 OU - OPO(OH) 2. Selon l'invention, ces dopants peuvent répondre aux formules suivantes: o " J'SO3H :40 o (11) La formule (II) correspond à l' ester di-(2- éthylhexyl) de l'acide sulfosuccinique, intitulé DEHESSA. o O3H Oo o (111) La formule (III) correspond à l' ester di(butexyéthyl) de l'acide sulfosuccinique, intitulé DBEESSA. o o " SO3H 0 O"rJ (IV) La formule (IV) correspond à l' ester di(butoxyéthoxyéthyl) de l'acide sulLoeuccinique, intitulé DBEEESSA. AU niveau de leur mode de réalisation, ces acides sulfoniques, phosphoniques ou phosphoriques peuvent être préparés par estérification à partir des acides succiniques fonctionnalisés et d'aleools de formule R2OH, R2 ayant la définition donnée ci-dessus. Les acides succiniques fonctionnalisés en position peuvent être soit disponibles dans le commerce, soit être synthétisés par sulfonation, phosphorylation ou phosphatation. En ce qui concerne les autres alternatives possibles concernant les composés entrant dans la formule (I), la préparation peut être envisagée par passage du sel de l'acide de formule (I) éventuellement disponible commercialement sur une colonne échangeuse d' ions ou par estérification de l'acide sulfo-, phosphono- ou phosphorocarboxylique correspondant avec l'alcool R2OH correspondant. Dans le cas des dérivés phosphono- et/ou phosphorocarboxyliques, il peut être nécessaire d'utiliser des groupements protecteurs des fonctions phosphoniques et des fonctions phosphoriques, le choix de ces groupements étant à la portée de l'homme du métier. En résumé, les composés de la formule (I) sont utilisés en tant que dopants pour la polyaniline sous forme d'éméraldine base. Ces dopants remplissent une double fonction. D'une part, les groupements acides sulfoniques, phosphoniques ou phosphoriques assurent la protonation des sites basiques, en l' occurrence, ici, des sites imines, de la chaîne de polyaniline, la rendant ainsi conductrice. D'autre part, les groupes fonctionnels du type ester contribuent à plastifier le polymère, le rendant, ainsi, plus flexible et plus résistant à diverses contraintes mécaniques. A partir de cette composition, on obtient, ainsi, des produits conducteurs présentant des conductivités supérieures à S/cm et des allongements à la rupture généralement supérieurs à 100 t. De plus, lorsque les fonctions esters possèdent des substituants du type alkyle, cela contribue également à engendrer, de manière surprenante, un degré important d'organisation structurale du polymère dopé. La polyaniline, mise en _uvre, dans le cadre de cette invention, se présente sous forme d'éméraldine base. En effet, la forme protonée de l'éméraldine se révèle être plus conductrice que les deux autre états d'oxydation connus de la polyaniline, à savoir la leucoéméralUine et la pernigraniline. L'éméraldine base peut être préparce par polymérisation oxydative chimique, ou par polymérisation oxydative euzymatique, ou encore par dautres procédés tels que l'électropolymérisation. La forme éméraldine base de la polyaniline répond à la formule suivante: -NH=)-NHx -N =N-_ _ _ n (V) Dans cette formule (V), l'indice n correspond au nombre d'unités de répétition dans la chaîne polymère. Cet indice peut, selon l'invention, être supérieur à 10, et de préLérence, supérieur à 500. On note que, pour la polyaniline, l'unité de répétition est constituce d'un enchaînement de 4 monomères aniline. Dans les compositions, selon l' invention, le rapport molaire du dopant à la polyaniline est compris, de préférence, entre 0,4 et 0,6. Ce rapport est calculé, en supposant que la masse molaire de la polyaniline, ramence à une unité monomère consistant en un noyau aromatique et un atome d'azote, est de 90,5 g/mol. Une modification de la composition, décrite ci- dessus, peut consister à ajouter à la composition, comprenant déjà la polyaniline sous forme d'éméraldine base et le dopant, un plastifiant, dit " plastifiant externe ", dénommé, ainsi, en opposition au dopant, qui remplit le rôle de plastifiant interne. Le plastifiant externe ne comporte pas de propriétés acides, et est donc, de ce fait, incapable de protoner la polyaniline base. La teneur de ce plastifiant par rapport à la polyaniline est. de préférence, de 10 à 40 en poids. La présence de ce plastifiant contribue, à améliorer encore davantage les propriétés mécaniques du produit qui résultera de la composition. Parmi les plastifiants utilisables, dans le cadre de l' invention, le plastifiant peut être choisi parmi les diesters de l'acide phLalique tels que, par exemple, le di(2-éthylhexyl) phLalate (VI), intitulé DOP, les esters de l'acide phosphorique, tels que le triphénylphosphate (VII) intitulé TPP et le tritolylphosphate (VIII) intitulé TTP. Cette liste n'est bien sûr pas exhaustive et peut être étendue à toute famille de composés pouvant remplir le rôle de plastifiant. 2)" '-" """ '= " i.: H3C (Vl) (Vll) (V111) Selon l' invention, la composition décrite précédemment peut comporter, en outre, un solvant. On précise que, selon l' invention, le terme mélange de solvants. On utilise, de préférence, comme solvants, des dérivés halogénés d'acides carboxyliques correspondant à la formule générale: o R5 11 R6(CH2)m C-OH (IX) dans laquelle les groupes Rs, R6 et R7 représentent chacun le même atome ou, au moins, deux atomes différents choisis parmi le groupe d'atomes H. F. Cl, Br et CN; l'indice m est égal à 0 ou est un nombre entier inférieur à 12, de préférence inférieur à 4. Le pKa de ce solvant ne doit pas, de préférence, dépasser et de préférence, doit avoir un pKa dépassant de 0,5, au moins, celui des acides sulfoniques, phosphoniques ou phosphoriques de formule (I). A titre d'exemples, le solvant répondant à la formule (IV) utilisables selon l' invention sont choisis parmi l'acide 2,2-dicloroacétique, l'acide 2,2- difluoroacétique, l'acide perfluoroacétique, l'acide chlorodifluoroacétique, l'acide bromoacétique, l'acide chloroacétique ou un mélange de ceux-ci. De préférence, le solvant utilisé est l'acide 2,2-dichloroacétique. D'autres exemples de solvants, ne rentrant pas dans le cadre de la formule (IV), sont également utilisables, dans le cadre de cette invention, tels que, par exemple, l'acide 2-chloropropionique, l'acide 2,2-dichloroproptonique, l'acide 2,2- bis(trifluorométhyl)-2-hydroxyacétique, l'acide cyanoacétique, l'acide pyruvique, l'acide 2 oxobutyrique, l'acide 2-chloroLutyrique, l'acide 2oxo 3-méthylbutanoïque, l'acide formique, l'acide acrylique ou encore l'acide acétique ou un mélange de ceux-ci. Selon l' invention, la teneur en polyaniline est de 0,1 à 10 en poids. L' invention a également pour objet un procédé de fabrication d'un film conducteur de polyaniline. Pour préparer un film conducteur de polyaniline, présentant des propriétés intéressantes, à partir des compositions citées ci-dessus, deux alternatives sont possibles, selon l' invention. Selon une première alternative, on part d'une composition, dénuée de solvant, comprenant la polyaniline sous forme éméraldine base, un dopant tel que défini précédemment et éventuellement un plastifiant, conforme à l' invention et on forme, à partir de ladite composition le film par traitement thermique. A 1' issue de ce traitement thermique, on obtient un film conducteur de polyaniline. Les processus thermiques, pour mettre en forme le film conducteur de polyaniline, selon l'invention, sont des procédés classiques bien connus de l'homme du métier, tels que l'injection, l'extrusion, le pressage à chaud, le calandrage, le thermoformage. Selon une seconde alternative, on part d'une composition comprenant la polyaniline sous forme éméraldine base, un dopant tel que défini précédemment, et éventuellement un plastifiant conforme à l' invention et un solvant. Cette solution est coulée sur un support, par exemple, en verre, en alumine ou encore en polyéthylène, puis le film est formé par évaporation du solvant. A 1' issue de ce procédé, on obtient un film conducteur déposé sur le support. Le film obtenu peut être facilement désolidarisé du support, pour donner un film conducteur de polyaniline auto-supporté. L' invention a également pour objet une polyaniline dopée par un composé tel que défini précédemment. Les dopants utilisés sont choisis, par exemple, parmi les acides tels que le DEHESSA de formule (II), le DBEESSA de formule (III), le DBEEESSA de formule (IV). La polyaniline conductrice peut comporter, en outre, un plastifiant. Ce plastifiant est. par exemple, le triphénylphosphate. L' invention a également pour objet un procédé de fabrication d'un matériau composite conducteur, comportant une polyaniline conductrice et un polymère isolant. Selon l' invention, on précise, que le terme " polymère isolant " se rétère aussi bien à un polymère isolant unique qu'à des mélanges de polymères isolants. Comme dans le cas de la fabrication de films conducteurs de polyaniline, deux alternatives, selon l' invention sont envisageables. Selon une première alternative, le procédé consiste, dans un premier temps, à mélanger une composition, selon l' invention comportant une polyaniline sous forme éméraldine base, un dopant et éventuellement un plastifiant, avec un polymère isolant. Dans un deuxième temps, on forme, à partir du mélange obtenu, le matériau composite conducteur par traitement thermique du mélange précédemment obtenu. Ce traitement peut être suivi, par exemple, par une phase d' extrusion. Cette alternative du procédé présente l'avantage de ne pas nocessiter l'utilisation de solvant, ce qui évite le piègeage d'une partie de celui-ci dans la matrice de polymère obtenu. Selon une seconde alternative du procédé, on mélange, dans un premier temps une première solution formée d'une composition, selon l'invention, comprenant une polyaniline, un depant, un solvant tel que défini précédemment et éventuellement un plastifiant, avec une deuxième solution d'un polymère isolant dans un solvant. Dans un deuxième temps, on forme le matériau composite conducteur par évaporation des solvants, à partir du mélange obtenu. De préférence, le solvant de la première solution et le solvant de la deuxTème solution sont identiques. Le polymère isolant, selon l'invention, peut être choisi, par exemple, parmi les polymères vinyliques tels que le polychlorure de vinyle, les polymères cellulosiques tels que l'acétate de cellulose, les polymères acryliques tels que le polyméthacrylate de méthyle, les polymères du type polyseters tels que le le polyéthylène téréphLalate, les polymères du type polyamides tels que le polyamide-6,6 et des mélanges de ceux-ci. Le fait d'adjoindre à une matrice constituce de polymère isolant un polymère conducteur de polyaniline, contenant éventuellement un plastifiant, ne nuit en rien aux propriétés mécaniques du polymère isolant, dans la mesure o le dopant ajouté à la polyaniline contribue, en plus de la conductivité électrique, à améliorer, de façon concomittante les propriétés mécaniques de celle-ci. L' invention a également pour objet un matériau composite conducteur comprenant une matrice de polymère isolant au sein de laquelle est dispersée une polyaniline conductrice dopée par un dopant tel que défini précédemment. Le dopant peut être choisi, par exemple, parmi le DEHESSA de formule (II), le DBEESSA de formule (III), le DBEEESSA de formule (IV). Ce matériau peut comporter, en outre, un plastifiant. Ce plastifiant est. par exemple, le triphénylphosphate. Le polymère isolant, entrant dans la constitution du matériau composite conducteur, est. par exemple, le polyméthacrylate de méthyle. Généralement, la teneur en polyaniline du matériau composite est de 0.01 à 40 en poids. D'autres caractéristiques et avantages de l' invention ressortiront mieux à la lecture des exemples ci-dessous donnés à titre illustratif et non limitatif, en référence aux dessins annexés. BRÉVE DESCRIPTION DES DESSINS La figure 1 représente le diffractogramme de la polyaniline dopée par un dopant selon l' invention, ce dopant étant le DEHESSA de formule (II). La figure 2 illustre les variations de conductivités électriques (/âmax) (en S/cm) d'un film de polyaniline dopée selon l' invention PANI/DEHESSA et d'un film de polyaniline dopée selon l' art antérieur PANI/CSA en fonction de la température (en K). La conductivité est exprimée sous la forme de conductivité réduite, c'est-à-dire le rapport (/âmax) de la conductivité mesurée sur la conductivité maximale âmax La figure 3 illustre les variations de conduct ivités électriques dC ( en S/cm) en fonct ion de la température (en K) d'un film de polyaniline dopée selon 1' invention PANI/DEHESSA non étiré (PANI-DEHESSA 1) et d'un même film étiré (PANI-DEHESSA 2), à une vitesse de lmm/min à température ambiante, jusqu'à un allongement de 77. _,, EXPOSE DETAILLE DE MODES DE REALISATION PARTICULIERS Les exemples suivants illustrent, notamment, l'emploi de dopants conformes à l'invention tels que Àle DEHESSA de formule (II), le DBEESSA de formule (III), le DBEEESSA de formule (IV), entrant dans la constitution de films conducteurs de polyaniline et de matériaux composites conducteurs. Des essais comparatifs sont effectués avec des dopants de l'art antérieur tels que l' ester di(2-éthylhexyl) de l'acide 4-sulfophLalique dit DEHEPSA, l'acide camphresulfonique dit CSA, l'acide 2-acrylamido-2-méthyl-1- propanesulfonique, dit AMPSA. Exemple 1 Dans cet exemple, on prépare un film conducteur de polyaniline dopée avec DBEEESSA de formule (IV), contribuant à rendre la polyaniline sous forme éméraldine base conductrice et à améliorer simultanément ses propriétés mécaniques, à savoir sa plasticité et sa flexibilité. a) Fabrication de l'éméraldine base. Dans un premier temps, une solution d'aniline fraîchement distillée est préparée dans un mélange eau- éthanol-LiCl. La composition exacte du mélange est la suivante: 10 mL (0. 1097 mole) d' aniline, 85 mL dune solution aqueuse d'acide chlorhydrique 3M, 95 mL d'éthanol et 16 g de LiCl. Cette solution est mélangée avec une solution contenant l' agent de polymérisation oxydant, consistant en 6.25 g (0.0274 mole) de persulfate d'ammonium, 60 mL d'HCl 2M et 8 g de LiCl. Avant mélange, les deux solutions sont préalablement refroidies à -27 C. On laisse la résction s'effectuer pendant environ 2 heures, tout en contrôlant le potentiel du mélange réactionnel, par rapport à une électrode standard au calomel. On ajoute, ensuite, une solution réductrice, composce de 3,64 g (0,0183 mole) de FeC12, 5 g de LiCl et 50 mL d'HC1 2M, afin de mieux contrôler l'état d'oxydation exact de la polyaniline formée. Après une heure supplémentaire, la réaction est terminée et le polymère obtenu est extrait du milieu réactionnel soit par filtration, soit par centrifugation. La poudre de polymère est ensuite lavée avec des quantités importantes d'eau distillée, jusqu'à ce que le test au nitrure d'argent, pour déterminer la présence d' ions chlorure, soit négatif. L'ensemble est ensuite séché jusqu'à l'obtention d'une masse constante. Le sel d'éméraldine obtenu sous forme de chlorhydrate, est alors transformé en éméraldine base par traitement avec 2 litres d'une solution aqueuse d'ammonisque 0,3M pendant 48 heures. La polyaniline déprotonée est ensuite lavée avec 5 litres d'eau distillée, suivi de 2 litres de méthanol puis séchée jusqu'à l'obtention d'une masse constante. Les fractions de faible poids moléaulaire sont éliminéss par lavage du polymère avec du chloroforme dans un appareil de Soxhlet. La viscosité inhérente de léméraldine base telle que préparée, est de 2.5 dl/g, dans une solution à 0.1 en poids dans l'acide sulfurique à 96. b) Préparation du DBEEESSA de formule (IV). DBEEESSA est préparé à partir de l'acide sulfosuccinique et de 2-(2butoxyethoxy)éthanol au cours d' un résction d' estérification. Le protocole est le suivant: on mélange 10 g d'acide sulfoeuccinique, sous forme d'une solution aqueuse à 70 en poids (50,5 mmol) avec 24,6 g de 2(2-butoyeLboxy)Athanol (151,5 mmol). Ea raction est effectue 110 C sou flux constant d'azote purifid. Le prodUit obtenu est sch jusqu'A l'obtention d'une masse constante sous vide (10-s mbar) 70 C. Le produit est identifi et caract4ris par RMN'5, IR et analyse Almentaire. c) Prparation d'un film de polyaniline auto-supportd et tirable dep avec BEEESSA. - Oo mlange 111 mg de polyaniline base et 302 mg de ÉBEEESSA (rapport molaire depant/PANI=0,5) dans 22,2 g d'acide 2,2'-dichloroactique. On agite la solution pendant une priode pouvant aller de quelques j ours quelques semaines, jusqu'A ce qu'on n'observe plus d'{volution du spectre UV-vis-NIR. [es films auto- supports peuvent ALre prparAs, partir de cette solution, par coule. Environ 1 mL de ceLLe solution est dpose sur un substrat en polypropylAne. Le solvant est liminA par vaporation iS C sous aLmospbre d' argon. Le film ainsi obtenu est d4olidaris de son subtraL et scb sous vide (10-S mbar), jusqu'A l'obtention d'une masse constante. Les films obtenus onL une {paisseur de l'ordre de 20-30 micromALres. Sa conductiviLA mesure par une mthode 4 contacLs est de l'ordre de 90 S/cm tempraLure ambianLe. Le film, Lir manuellemenL LempArature amblante, prdsente un allongement la rupLure de 195. Exemple comparatif 1 Dans cet exemple eomparatif, on suit le même mode opératoire que dans l'exemple 1, en utilisant le même rapport molaire dopant/polyaniline et la même coneentration de polyaniline dans l'acide 2,2- dichloroacétique, mais en utilisant, cette fois-ci, eomme dopant le diester 2-éthylhexyl d'acide 4- sulfophLalique, dit DEHEPSA déerit dans la référence (5). Le filmconducteur obtenu présente une conduetivité de llS S/cm et un allongement à la rupture de 36 %, soit des propriétés mécaniques peu satisfaisantes. Exemple comparatif 2 On utilise les mêmes conditions expérimentales que dans l'exemple 1 mais le solvant utilisé est le m- erésol et le dopant est l'aeide eamphresulfonique, dit CSA tel que eela est déerit dans la référenee (1). La conductivité électrique, à température ambiante, est de 230 S/cm et l'allongement à la rupLure est de 2 %, soit des propriétés mécaniques très médioeres. Exemple 2. Dans cet exemple, on compare l'étirabilité de films de polyaniline dopée conformément à l' invention à celle de films de polyaniline dopée par l'acide 2 acrylamido-2-méthyl-1-propanesulfonique intitulé AMPSA, utilisé dans la publication (2). Dans tous les eas, on utilise le mode opératoire de l'exemple 1, un rapport molaire dopant/PANI de 0,5 et une solution à 0. 5 en poids de PANI dans l'acide 2,2-dichloroacétique. Le rapport molaire est calaulé sur la base de la masse molaire de l'éméraldine base correspondant à un motif monomère de l'éméralUine qui est de 90,5 g/mol. Des essais d'étirement sont effectués dans les mêmes conditions expérimentales, à savoir à température ambiante et à une vitesse d'étirement de 1 mm/min. Les dopants choisis entrant dans le cadre de la formule générale (1), sont le DBEESSA de formule (III), le DBEEESSA de formule (IV). Les résultats d'allongement à la rupLure sont de pour PANI/DBEESSA, 195 pour PANI/DBEEESSA et 115 pour PANI/AMPSA. L'ensemble de ces exemples montre, de façon évidente, que l'utilisation de dopants conformes à linvention répondant à la formule générale (I) améliore, de manière significative, l'allongement à la rupLure des films de polyanilines dopée, tout en maintenant leurs propriétés conductrices. Exemple 3. En utilisant les mêmes conditions expérimentales que dans l'exemple 1, le même rapport molaire dopant/PANI (0,5) et le même solvant, on réalise un film de PANI auto-supporté dopée avec le DBEESSA, de formule (III). Ce dopant est préparé par estérification de l'acide sulfoeuccinique par le butoxyéthanol de la même façon que dans l'exemple 1, pour DBEEESSA. L'échantillon obtenu présente une conductivité électrique de 125 S/cm et un allongement à la rupLure de 130 \. Exemple 4. En utilisant les mêmes conditions expérimentales que dans l'exemple 1, le même rapport molaire et le même solvant, on réalise un film de polyaniline auto- supporté dopée avec le DEHESSA de formule (II). Ce dopant est préparé à partir de son sel de sodium, sous forme de sulfonate, disponible commercialement, en le passant à travers une résine échangeuse d'ions, suivi d'un séchage sous vide. L'échantillon obtenu présente, à température amblante, une conductivité électrique de 110 S/cm et un allongement à la rupture de 95 \. Sur la figure 1, on a représenté le diffractogramme de la polyaniline dopée par DEHESSA ainsi obtenu, qui reprécente l'intensité I des pics de diffraction en fonction de l' inverse de la distance q, q étant défini par q= (2/d), d ayant la dimension d'une distance cristallographique et étant déterminée, communément par la loi de Bragg. Sur ce graphe, on peut observer un pic d'intensité importante correspondant à une distance intercouche de 27,1 . Cette valeur est caractéristique d'une organisation supramoléaulaire du type lamellaire. Ce haut degré d'organisation moléculaire est dû, sans équivoque, aux interactions supramoléculaires résultant des liaisons hydrogène entre les groupes carbonyle du dopant et les groupes amines du polymère. Exemple comparatif 3. En utilisant les mêmes conditions expérimentales que dans l'exemple 1 et l'exemple comparatif 1, on prépare un film auto-supporté de polyaniline depé avec l'acide camphresulfonique, dit CSA, présentant une conductivité électrique, à température ambiante, de 230 S/cm et un allongement à la rupLure de 2. Sur la figure 2, on a représenté les variations de la conductivité réduite (/ômaX), en fonction de la température (en K), du film conducteur (PANI-DEHESSA) obtenu, dans l'exemple 4, avec le dopant DEHESSA dans l'acide 2,2-dichoroacétique et du film conducteur de polyaniline selon l'art antérieur dopé avec l'acide camphresulfonique dans le m-crésol, obtenu ci-dessus, lensemble étant dénommé (PANI-CSA). La conductivité électrique réduite (/ômax) correspond au rapport de la conductivité mesurce sur la conductivité maximale max. Pour les deux échantillons en question, on peut remarquer qu'ils présentent, tous deux, un comportement métallique. Pour l'essai PANI-CSA, le maximum de conductivité se situe à une température de 285 K alors que, pour ltessai PANI-DEHESSA, le maximum de conductivité se situe à une température de 250 K. Au-delà de ces températures, la conductivité électrique diminue, lorsque la température continue à augmenter, ce qui traduit un comportement métallique. Ces exemples dAmoLrent que 1'uLilisaLion de depanLs rpondant la tormule gAndrale (I) amliorenL non seulemenL les propridL@s mcaniques des films de polyaniline mais galemenL le comporLemenL mLallique, dans la mesure o] la gamme de LempraLure, oD se manifesLe ce comporLemenL, eL plus large dans le cas de la PANI depe avec DE5ESSA que dans le cas de la PANI dope avec CSA. Exeple 5. En uLilisanL les mmes condiLions expArimenLales que celles de l'exemple 4, on prApare une soluLion desLine la coule d'un film de polyaniline auLo supporLA. On ajouLe, ceLLe soluLion, 30 en poidG par rapporL au poids de PANI d'un plasLifianL exLerne, le LripbnylphosphaLe. 'chanLillon prdsenLe, LempAraLure amblanLe, une conducLiviLA de 102 S/cm eL un allongemenL la rupLre de 100 t. CeL exemple monLre que l'addiLion d'un plasLifianL, dAnu de propriALs depanLes, amAliore l'LirabiliL de la polyaniline depe touL en prAservanL sa hauLe conducLiviL lecLrique. Exemple 6. On mlange 9 mg d'une soluLion de PANI depe avec OEHESSA prpare conformmenL l'exemple 1, avec 100 mg d'une soluLion 10 en poids de polym présentant une conductivité de 3.l01 S/cm. Exemple 7. En utilisant les mêmes conditions expérimentales que dans l'exemple 1, le même rapport molaire et le même solvant, on réalise un film non étiré de PANI auto- supporté dopé avec le DEHESSA de formule (II) (PANI- DEHESSA1). On prépare, également, un film étiré à 77%, en étirant léchantillon préparé précédemment à une vitesse de 1 mm/min à température ambiante (PANI-DEHESSA2). On détermine les variations de conductivité électrique des deux films en fonction de la température. Les résultats obtenus sont représentés sur la figure 3. Selon la figure 3, on note que l'échantillon de film non étiré PANIDEHESSA1 présente, à température ambiante, une conductivité électrique de 75 S/cm. Pour ce même échantillon, le maximum de conductivité se situe à une température T de 260 K. Sur la courbe PANI-DEHESSA2, on note, que l' échantillon de film étiré à 77% présente, à température ambiante, une conductivité électrique de 210 S/cm et un maximum de conductivité à 190 K. Cet exemple démontre, que l'utilisation de dopants de formule générale (1) permet d'étirer les films de polyaniline copse LempAraLure ambiance, d'augmenLer la conducLiviL AlecLrique, a LempraLure ambiance, d'un tacLeur au mains Agal 3 Ding qua d'augmenLer la zone de comporLemenL mLallique jusqu'} des LempAraLures au mains auGGi barges que 190 K. Références bibliographiques [1]: Synthetic Metals, 48, 1992, pp.91-97. [2]: J.Phys: Condens.Matter 10, 1998, pp.8293-8303. [3]: Polymer, 1993, Volume 34, Number 20 pp. 4235-4240. [4]: Synthetic Metals 80, 1996, pp.191-193. [5]: FR 2796379. REVENDI CATIONS 1. Composition pour la fabrication de films conducteurs de polyaniline ou de matériau composite conducteur comprenant: - une polyaniline présente sous sa forme éméraldine base, - un dopant répondant à la formule générale: R /:/ 3CH' 4/ O R. O (I) dans laquelle: - R1 représente -SO2(OH) ou -PO(OH)2 ou -OPO(OH)2. - R2 représente un groupe hydrocarboné, saturé ou insaturé, à chaîne linéaire ou ramifié, pouvant comporter dans sa chaîne un ou plusieurs groupements aromatiques et/ou un ou plusieurs atomes d'oxygène, ou un groupe hydrocarboné cyclique ou aromatique et - R3 et R4 représentent indépendamment une liaison directe, un groupe hydrocarboné, saturé ou insaturé, à chaîne linéaire ou ramifié, pouvant comporter dans sa chaîne un ou plusieurs groupements aromatiques et/ou un ou plusieurs atomes d'oxygène, ou un groupe hydrocarboné cyclique ou aromatique. 2. Composition selon la revendications 1, dans laquelle le dopant répond à la formule (I), dans laquelle R2 est un groupe alkyle, linéaire ou ramifié, comportant de 5 à 12 atomes de carbone. 3. Composition selon la revendication 1, dans laquelle le dopant répond à la formule (I), dans laquelle R2 est un groupe alkyle, linéaire ou ramifié, comportant de 1 à 3 atomes d'oxygène. 4. Composition selon l'une quelconque des revendications 2 à 3, dans laquelle le dopant répond à la formule (I), dans laquelle R3 est une liaison directe et R4est un groupe méthylène. 5. Composition selon la revendication 1, dans laquelle le dopant répond à la formule: o SO3H -:--T "o o (11) 6. Composition selon la revendication 1, dans laquelle le dopant répond à la formule: o O3H Oo o (111) 7. Composition selon la revendication 1, dans laquelle le dopant répond à la formule: o o,,,1 SO3H 0 0 o (IV) 8. Composition selon l'une quelconque des revendications précédentes, dans laquelle la polyaniline comprend un nombre d'unités de répétition supérieur à 10. 9. Composition selon l'une queleonque des revendications 1 à 8, dans laquelle le rapport molaire du dopant à la polyaniline est dans la gamme de 0,4 à 0,6. 10. Composition selon l'une quelconque des revendications 1 à 9, comprenant, en outre un plastifiant. 11. Composition selon la revendication 10, dans laquel le le plast i f iant est chois i parmi le s diesters de l'acide phLalique et les esters de l'acide phosphorique. 12. Composition selon la revendication 11, dans laquelle le plastifiant est choisi parmi les composés de formules suivantes: C, CH3 o O-\P H3C- p-O H3C (Vl) (Vll) (V111) 13. Composition selon l'une quelcouque des revendications 10 à 12, caractérisé en ce que la teneur en plastifiant par rapport à la polyaniline est de 10 à en poids. 14. Composition selon l'une quelcouque des revendications 1 à 13, comprenant en outre un solvant. 15. Composition selon la revendication 14, dans laquelle le solvant répond à la formule générale: o Rs (CH2) C-OH R7 (IX) dans laquelle - R5, R6, R7 représentent chacun le même atome ou au moins deux atomes différents choisis parmi le groupe d'atomes H. F. Cl, Br et CN, et - m est égal à O ou est un nombre entier inférieur à 12, de préférence inférieur à 4. 16. Composition selon l'une quelconque des revendications 14 à 15, dans laquelle le solvant est choisi parmi l'acide 2,2-dichloroacétique, l'acide 2,2 difluoroacétique, l'acide perfluoroacétique, l'acide chorodifluoroacétique, l'acide bromoacétique, l'acide chloroacétique et un mélange de ceux-ci. 17. Composition selon la revendication 16, dans laquelle le solvant est l'acide 2,2- dichloroacétique. 18. Composition selon l'une quelcouque des revendications 14 à 17, dans laquelle la teneur en polyaniline est de 0,1 à 10 % en poiés. 19. Procédé de fabrication d'un film conducteur de polyaniline caractérisé en ce qu'il comprend les étapes suivantes: - préparer une composition selon l'une quelconque des revendications 1 à 13, et - former à partir de ladite composition le film par traitement thermique. 20. Procédé de réalisation d'un film conducteur de polyaniline caractérisé en ce qu'il comprend les étapes suivantes: - couler sur un support une composition selon l'une quelconque des revendications 14 à 18, et - former le film par évaporation du solvant. 21. Polyaniline conductrice dopée par un composé répondant à la formule: 0 R3 R4 0 O R. O (1) dans laquelle - Rl représente -SO2(OH) ou -PO(OH) 2 OU -CPO (OH) 2. - R2 représente un groupe hydrocarboné, saturé ou insaturé, à chaîne linéaire ou ramifié, pouvant comporter dans sa chaîne un ou plusieurs groupements aromatiques et/ou un ou plusieurs atomes d'oxygène, ou un groupe hydrocarboné cyclique ou aromatique et - R3 et R4 représentent indépendamment un liaison directe, un groupe hydrocarboné,saturé ou insaturé à chaîne linéaire ou ramifié, pouvant comporter dans sa chaîne un ou plusieurs groupements aromatiques et/ou un ou plusieurs atomes d'oxygène, ou un groupe hydrocarboné cyclique ou aromatique. 22. Polyaniline selon la revendication 21, dopé par un acide choisi parmi les acides répondant aux formules suivantes: 0 0 3 J'SO3H:o JO3H :0 0 (II) (III) o 0 \/Wo:SO3H O'o o (IV) 23. Polyaniline selon l'une queleonque des revendications 21 et 22, comprenant, en outre, un plastifiant. 24. Polyaniline selon la revendication 23, dans lequel le plastifiant est le triphénylphosphate. 25. Procédé de réalisation d'une matériau composite conducteur, à base de polyaniline caractérisé en ce qu'il comprend les étapes suivantes: mélanger une composition selon l'une quelconque des revendications 1 à 13 avec un polymère isolant; former, à partir du mélange obtenu, un matériau composite par traitement thermique. 26. Procédé de réalisation de matériau composite conducteur caractérisé en ce qu'il comprend les étapes suivantes: - mélanger une première solution, formée d'une composition de polyaniline dans un solvant selon l'une queleonque des revendications 14 à 18 avec une deuxième solution d'un polymère isolant dans un solvant, et - former, à partir du mélange obtenu, un matériau composite, par évaporation des solvants. 27. Procédé de réalisation de matériau composite selon la revendication 26, caractérisé en ce que le solvant de la première solution et le solvant de la deuxième solution sont identiques. 28. Procédé selon l'une quelcouque des revendications 25 à 27, caractérisé en ce que le polymère isolant est choisi parmi les polymères vinyliques tels que le polychlorure de vinyle, les polymères cellulosiques tels que l'acétate de cellulose, les polymères acryliques tels que le polyméthacrylate de méthyle, les polymères du type polyesters tels que le polyéthylène téréphLalate, les polymères du type polyamides tels que le polyamide-6,6 et les mélanges de ceux-ci. 29. Matériau composite conducteur comprenant une matrice de polymère isolant au sein de laquelle est dispersée une polyaniline conductrice dopée par un dopant de formule générale: :0 j'R3 R4)40: O R1 0 (I) dans laquelle: - R1 représente -SO2(OH) ou -PO(OB) 2 OU -OPO (OH) 2 R2 représente un groupe hydrocarboné, saturé ou insaturé, à chaîne linéaire ou ramifié, pouvant comporter dans sa chaîne un ou plusieurs groupements aromatiques et/ou un ou plusieurs atomes d'oxygène, ou un groupe hydrocarboné cyclique ou aromatique et - R3 et R4 représentent indépendamment un liaison directe, un groupe hydrocarboné, saturé ou insaturé, à chaîne linéaire ou ramifié, pouvant comporter dans sa chaîne un ou plusieurs groupements aromatiques et/ou un ou plusieurs atomes d'oxygène, ou un groupe hydrocarboné cyclique ou aromatique. 30. Matériau composite conducteur selon la revendication 29, dont la polyaniline est dopée par un acide choisi parmi les acides répondant aux formules suivantes: " ? J'SO3H:O- JSO3H :0 0 (II) (III) o 0 o:SO3H Oo (IV) 31. Matériau composite conducteur selon l'une quelconque des revendications 29 et 30, comprenant en outre, un plastifiant. 32. Matériau composite conducteur selon l'une queleouque des revendications 29 à 31, caractérisé en ce que le polymère isolant est le polyméthacrylate de méthyle. 33. Matériau composite conducteur selon l'une quelconque des revendications 29 à 32, caractérisé en ce que la teneur en polyaniline du matériau composite conducteur est de 0,01 à 40\ en